(57)【要約】  【課題】  植木鉢自体に適度なポーラス性を与えることにより、過剰な水分が外に染み出すようにしてやり、鉢内の水分が過剰な状態とならず、根腐れを起こさなくなることを目的とする。  【解決手段】  植木鉢用配合土に熱硬化性樹脂積層板の粉砕物を混練して植木鉢本体を成型した後、焼成する。該粉砕物の最大粒子径が１．５ｍｍ以下とし、該植木鉢用配合土に対して１〜２０重量％添加する。該熱硬化性樹脂積層板としてメラミン樹脂化粧板を用いる。  【選択図】  なし【特許請求の範囲】
【請求項１】
植木鉢用配合土に熱硬化性樹脂積層板の粉砕物を混練して植木鉢本体を成型した後、焼成してなることを特徴とする植木鉢。
【請求項２】
該粉砕物が、最大粒子径が１．５ｍｍ以下で、該植木鉢用配合土に対して１〜２０重量％添加されてなることを特徴とする請求項１記載の植木鉢。
【請求項３】
該熱硬化性樹脂積層板がメラミン樹脂化粧板であることを特徴とする請求項１又は２記載の植木鉢。
【発明の詳細な説明】
【技術分野】
【０００１】
本発明は、植木鉢に関し、より詳しくは植木鉢用配合土に、熱硬化性樹脂積層板の粉砕物を添加した素地を焼成することにより得られる植木鉢に関するものである。
【背景技術】
【０００２】
従来、植木鉢は観葉植物等の流行から室内及び室外用を問わず、いろいろな形状のものが製造されている。植木鉢の製造方法は、基本的には粘土等の成分を含む配合土を成形してから乾燥後、８００〜１２００℃で焼成することにより製造されている。従って、従来の植木鉢はかなり密度の高い状態の製品であり、鉢内の水分が鉢の外にでることは少ない。
また、熱硬化性樹脂積層板は、熱硬化性樹脂含浸紙を一種、或いは複数種を積層した後、熱圧成形して得られる。
【０００３】
【特許文献１】特開平１１−３１３５５１
【特許文献２】特開２００３−１４３９６６
【特許文献３】特開平５−７６２４６
【特許文献４】特開平６−１８１６３９
【発明の開示】
【発明が解決しようとする課題】
【０００４】
しかしながら、鉢植えしたものに水を与えた場合、与えすぎによる根腐れの発生が植物の生育の阻害要因となっていた。本発明は、この点に着目し植木鉢自体に適度なポーラス性を与えることにより、過剰な水分が外に染み出すようにしてやれば、鉢内の水分が過剰な状態とならず、根腐れを起こさなくなることをポイントとするものである。
このポーラス性の付与は、木屑の添加により可能であるが、製品の曲げ強度や衝撃強度の著しい低下の問題があり、なかなか実用化には至らなかった。
その他、籾殻、各種プラスチックの粉末等の添加物が検討されたものの強度的に満足のいくものは得られていない。
【０００５】
一方、熱硬化性樹脂樹脂積層板は、最終製品に至る過程において周辺部の切断屑が発生したり、表面に傷や打痕のあるものは製品として出荷されず不良品として焼却されたり、産業廃棄物として埋め立て処理されているのが実情であり、地球環境の保全、又産業廃棄物の処理コストの削減等の観点から、熱硬化性樹脂樹脂積層板を再資源化して他の用途に再利用することが求められている。
【課題を解決するための手段】
【０００６】
すなわち、請求項１記載の発明は、植木鉢用配合土に熱硬化性樹脂積層板の粉砕物を混練して植木鉢本体を成型した後、焼成してなることを特徴とする植木鉢である。
また、請求項２記載の発明は、該粉砕物が、最大粒子径が１．５ｍｍ以下で、該植木鉢用配合土に対して１〜２０重量％添加されてなることを特徴とする請求項１記載の植木鉢である。
更に、請求項３記載の発明は、該熱硬化性樹脂積層板がメラミン樹脂化粧板であることを特徴とする請求項１又は２記載の植木鉢である。
【発明の効果】
【０００７】
本発明によれば、熱硬化性樹脂積層板の粉砕物を植木鉢用配合土に添加して、焼成させることにより、軽量で、強度があり、ポーラス性を付与でき、植物の根腐れの発生による枯死を防止することができる。
また、焼却処分や産業廃棄物として取り扱われていた熱硬化性樹脂積層板の端材や不良品を利用することにより、処理費用も削減でき、植木鉢の製造コスト、運送費を低減させることができる。
【０００８】
更に、植木鉢用配合土の使用量の低減ができ、近年問題となっている配合土の枯渇化を解消するのに寄与し、産業上極めて価値のある発明となる。
【発明を実施するための最良の形態】
【０００９】
以下、本発明について詳細に説明する。
本発明において用いる熱硬化性樹脂積層板の粉砕物は、メラミン樹脂積層板、フェノール樹脂積層板、メラミン樹脂化粧板、ガラス繊維基材エポキシ樹脂積層板などの熱硬化性樹脂積層板を衝撃式粉砕機、例えばボールミル、パルべライザ等で粉砕したもので、最大粒子径は１．５ｍｍ以下が望ましく、上限を超えると圧縮強度が劣り、素地表面が粗く、凹凸が生じ易くなるため好ましくない。
【００１０】
前記粉砕物の最大粒子径と製品との関係を詳しく述べると、粒子径が小さい程、強度は強く、また、吸水率は小さく、乾燥収縮率、焼成収縮率は大きく縮みやすい、焼結はよく焼きしまるという傾向がある。一方、粒子径が大きい程、強度は弱く、また、吸水率は大きく、乾燥収縮率、焼成収縮率は小さく縮みにくい、焼結は焼きしまりにくいという傾向がある。
【００１１】
本発明の植木鉢は、植木鉢用配合土に添加された熱硬化性樹脂積層板の粉砕物が、５００〜１２００℃の焼成温度下で、粉砕物中のメラミン樹脂やフェノール樹脂などの熱硬化性樹脂が素地中の粘土、長石、石英、その他の鉱物に作用し、ガラス化やムライト化の生成を促進させるとともに、還元作用も同時に起こり、従来の鉱物のみの素地よりなる植木鉢に比べて高強度で、しかも可燃物である粉砕物が焼成時に燃焼し気孔が生成されるため軽量化が可能となる。更に、気孔が生成される結果、ポーラス性が得られ植物の生育が速く、根腐れするまでの時間を要し長持ちする。
【００１２】
熱硬化性樹脂積層板の粉砕物の植木鉢用配合土に対する添加割合は、多くなればなるほど、素地を軽量化できるが、その反面、成形性、乾燥性などの生産性が悪くなるため、添加割合は植木鉢用配合土に対して１〜２０重量％とするのが好ましく、この範囲であれば植木鉢として充分機能する。
すなわち、植木鉢用配合土に対する熱硬化性樹脂積層板の粉砕物の添加割合が、１重量％未満では軽量化の効果が満足に得られないし、また２０重量％を越えると、軽量化はできても、強度が低下する。植物の生育、植木鉢としての物性を考慮すれば表１、表２からも明らかなように特に好ましい範囲は５〜１５重量％である。
【００１３】
粉砕物の添加量について詳しく述べると、前記添加量の範囲において、添加量が少ない程、強度は弱く、また、吸水率は小さく、乾燥収縮率、焼成収縮率は大きく縮みやすい、焼結は焼きしまりにくいという傾向がある。一方、添加量が多いと、曲げ強度は強く、また、吸水率は大きく、乾燥収縮率、焼成収縮率は小さく縮みにくい、焼結はよく焼きしまるという傾向がある。
【００１４】
本発明で適用する植木鉢用配合土は通常公知の鉱物組成であれば特に制約はなく、産地により組成は異なるが、主な構成鉱物は石英、長石、カオリン鉱物、雲母鉱物などからなり、化学組成は、ＳｉＯ２を４５〜８０％、Ａｌ２Ｏ３を５〜３５％、Ｆｅ２Ｏ３を０〜１０％、ＴｉＯ２を０〜２％、ＣａＯを０〜２０％、ＭｇＯを０〜１０％、Ｋ２Ｏを０〜１０％、Ｎａ２Ｏを０〜５％、その他を０〜５％含むものである。
【００１５】
（植木鉢の製造方法）
本発明の植木鉢の製造方法は特に限定されるものではなく、通常公知の方法、例えば、水分を含んだ植木鉢用配合土に熱硬化性樹脂成形品の粉砕物を混合し、粘土状にし、攪拌機で混ぜ、植木鉢の石膏型に入れて乾燥し、乾燥した鉢を石膏型の型から取りはずして、本焼成窯で５００℃〜１３００℃の範囲で焼成することにより得られる。
【実施例】
【００１６】
以下、本発明について実施例、比較例を挙げてより詳細に説明する。
実施例１
植木鉢用配合粘土に最大粒子径が０．３ｍｍのメラミン樹脂化粧板の粉砕物を３．０重量％添加した素地を、底部外径１５ｃｍ、上部外径２５ｃｍ、高さ２０ｃｍの円錐台形の植木鉢用型に入れ、焼成温度１０５０℃で焼成し、実施例１の植木鉢を得た。
【００１７】
実施例２〜４
実施例１において、メラミン樹脂化粧板の粉砕物を５．０重量％、１０．０重量％、１５．０重量％とした以外は同様に実施して、実施例２，３，４の植木鉢を得た。
【００１８】
比較例１（最大粒子径が２．０ｍｍを超える場合）
実施例１において、最大粒子径が２．０ｍｍのメラミン樹脂化粧板の粉砕物を配合した以外は同様に実施して、比較例１の植木鉢を得た。
【００１９】
比較例２（添加量が１重量％未満の場合）
実施例１において、メラミン樹脂化粧板の粉砕物を０．５重量％とした以外は同様に実施して、比較例２の植木鉢を得た。
【００２０】
比較例３（添加量が２０重量％を超える場合）
実施例１において、メラミン樹脂化粧板の粉砕物を２５．０重量％とした以外は同様に実施して、比較例３の植木鉢を得た。
【００２１】
比較例４（粉砕物を添加しない場合）
実施例１において、メラミン樹脂化粧板の粉砕物を添加しなかった以外は同様に実施して、比較例４の植木鉢を得た。
【００２２】
評価結果を表１に示す。
【表１】
2005130701.tif 000002
次に試験方法を示す。
【００２３】
圧縮強度
製品全形を２枚の板に挟み込み上から荷重をかけ、破損した際の荷重を圧縮強度とした。
【００２４】
吸水率：ＪＩＳ−Ａ−５２０８  ５．５による。
実施例の植木鉢を空気乾燥器に入れ、その温度を約１１０℃に保ち、２４時間以上経過した後取り出して放置し、室温に達したときの質量を乾燥時の質量とする。
次にこれを水温１５〜２５℃の清水中に入れ、その上面が水面下約１０ｃｍになるように全面を浸し、２４時間以上経過した後取り出し、手早く湿布で拭き直ちに測定した時の質量を吸水時の質量とする。ただし、吸水時の質量は、１時間煮沸した後取り出し、室温まで冷却したときの質量を用いてもよい。
【数１】
2005130701.tif 000003
【００２５】
衝撃強度
シャルピー衝撃度：ＪＩＳ Ｋ ６９１１により成形した製品を１８０℃、８時間加熱エージングした後、シャルピー衝撃試験機にて測定した。
【００２６】
表２に植物の生育試験結果を示す。
実施例１〜３、比較例３，４の植木鉢に蘭（オンシジウム、デンドロビウム、カトレヤ）を植え、５〜８月の間、室外で育成し、根腐れの発生状況を確認した。
根腐れが認められたものを×、根腐れが認められなかったものを○とした。
【表２】
2005130701.tif 000004
【産業上の利用可能性】
【００２７】
本発明によれば、植木鉢用配合土に熱硬化性樹脂積層板を混合して焼成することにより、軽量化が図れるとともに、植木鉢自体がポーラス性を有するため鉢内の水分が適度に抜け過剰な水分を排出して根腐れを防ぎ、植物の育成に快適な環境となり、順調にしかも早く生育する。